(57)【要約】【課題】  発電性能を向上できる固体酸化物形燃料電池セルを提供する。【解決手段】  支持基板１０に第１凹部１２が設けられ、該各第１凹部１２に燃料極集電部２１が埋設され、燃料極集電部２１の外側面に形成された第２凹部２１ａに燃料極活性部２２が埋設され、燃料極集電部２１の第３凹部２１ｂにインターコネクタ３０が埋設され、固体電解質膜４０が、一方および他方の発電素子部Ａの両側から延設されてインターコネクタ３０の両端部に積層され、空気極集電部７０が、他方の発電素子部Ａの空気極６０表面から固体電解質４０表面を介して、一方の発電素子Ａのインターコネクタ３０の中央部表面、およびインターコネクタ３０の両端部に積層された固体電解質膜４０表面に積層され、空気極集電部７０の一方の発電素子部Ａ側端が、第３凹部２１ｂの一方の発電素子部Ａ側端よりも他方の発電素子部Ａ側に位置する。【選択図】  図２
2014165128.tif 000002
【特許請求の範囲】
【請求項１】
ガス流路が内部に形成された平板状の多孔質の支持基板と、
前記平板状の支持基板の主面における互いに離れた複数の箇所にそれぞれ設けられ、少なくとも燃料極、固体電解質、および空気極が積層されてなる複数の発電素子部と、
隣り合う前記発電素子部の間にそれぞれ設けられ、一方の前記発電素子部の燃料極と他方の前記発電素子部の空気極とを電気的に接続する電気的接続部とを備えるとともに、
前記支持基板の主面における前記複数の箇所に、底壁と周方向に閉じた側壁とを有する第１凹部がそれぞれ設けられ、該各第１凹部に、対応する前記発電素子部の燃料極集電部がそれぞれ埋設され、
該第１凹部に埋設された燃料極集電部の外側面に形成された第２凹部に、前記燃料極集電部に対してイオン伝導性を有する物質の含有割合が多い燃料極活性部が埋設され、
前記第１凹部に埋設された燃料極集電部の前記第２凹部が形成された位置と異なる位置の外側面に形成された第３凹部に、前記電気的接続部の一部を構成する導電性緻密質体が埋設され、
前記燃料極活性部に積層された固体電解質が、前記一方および他方の発電素子部の両側から延設されて前記導電性緻密質体の両端部に積層され、さらに、前記電気的接続部の一部を構成する空気極集電部が、前記他方の発電素子部の空気極表面から前記固体電解質表面を介して、前記導電性緻密質体の中央部表面、および前記導電性緻密質体の両端部に積層された固体電解質表面に積層され、さらに、前記他方の発電素子部側から延びる前記空気極集電部の前記一方の発電素子部側の端が、前記第３凹部の前記一方の発電素子部側の端と同じか、もしくはそれよりも前記他方の発電素子部側に位置することを特徴とする固体酸化物形燃料電池セル。
【請求項２】
前記複数の発電素子部の配列方向と直交する配列直交方向における空気極集電部の両端が、第３凹部の前記配列直交方向における両端と同じか、もしくはそれよりも内側に位置することを特徴とする請求項１に記載の固体酸化物形燃料電池セル。
【請求項３】
前記第３凹部の前記他方の発電素子側の側面と、前記導電性緻密質体の間には、前記燃料極集電部が存在していないことを特徴とする請求項１または２に記載の固体酸化物形燃料電池セル。
【請求項４】
前記第３凹部の側壁と前記導電性緻密質体との間には、絶縁性の緻密質体からなるシール層が形成されていることを特徴とする請求項１乃至３のうちいずれかに記載の固体酸化物形燃料電池セル。
【発明の詳細な説明】
【技術分野】
【０００１】
本発明は、固体酸化物形燃料電池セルに関するものである。
【背景技術】
【０００２】
従来、ガス流路が内部に形成された平板状の多孔質の支持基板と、この平板状の支持基板の主面における互いに離れた複数の箇所にそれぞれ設けられた複数の発電素子部と、隣り合う発電素子部の一方の燃料極と他方の空気極とを電気的に接続する電気的接続部とを備えてなるとともに、平板状の支持基板の主面における複数の箇所に、底壁と周方向に閉じた側壁とを有する第１凹部がそれぞれ形成され、該各第１凹部に、対応する発電素子部の燃料極の集電部がそれぞれ埋設された固体酸化物形燃料電池セルが知られている（例えば、特許文献１参照）。
【０００３】
この特許文献１では、各第１凹部に埋設された燃料極集電部には、第２凹部が形成されており、この第２凹部にはインターコネクタが埋設され、インターコネクタにおけるセルの長手方向中央部を除いて、支持基板表面に固体電解質膜が形成され、インターコネクタと固体電解質膜とで、緻密膜からなるガスシール層を形成し、燃料極に供給される燃料ガスと、空気極に供給される空気との混合を防止している。
【０００４】
そして、空気極の表面と、固体電解質の表面と、インターコネクタの表面とが、空気極集電部で接続されている。
【先行技術文献】
【特許文献】
【０００５】
【特許文献１】特開２０１２−３８７１８号公報
【発明の概要】
【発明が解決しようとする課題】
【０００６】
しかしながら、上記した特許文献１において、固体電解質を燃料極と空気極で挟んだ部分以外に、第１凹部の側壁とインターコネクタとの間の燃料極集電部と、空気極集電部とで固体電解質を挟んだ部分で、正常な発電素子部における電流の流れとは逆に電流が流れる電池が構成され、発電性能が低下するという問題があった。
【０００７】
本発明は、発電性能を向上できる固体酸化物形燃料電池セルを提供することを目的とする。
【課題を解決するための手段】
【０００８】
本発明の固体酸化物形燃料電池セルは、ガス流路が内部に形成された平板状の多孔質の支持基板と、前記平板状の支持基板の主面における互いに離れた複数の箇所にそれぞれ設けられ、少なくとも燃料極、固体電解質、および空気極が積層されてなる複数の発電素子部と、隣り合う前記発電素子部の間にそれぞれ設けられ、一方の前記発電素子部の燃料極と他方の前記発電素子部の空気極とを電気的に接続する電気的接続部とを備えるとともに、前記支持基板の主面における前記複数の箇所に、底壁と周方向に閉じた側壁とを有する第１凹部がそれぞれ設けられ、該各第１凹部に、対応する前記発電素子部の燃料極集電部がそれぞれ埋設され、該第１凹部に埋設された燃料極集電部の外側面に形成された第２凹部に、前記燃料極集電部に対してイオン伝導性を有する物質の含有割合が多い燃料極活性部が埋設され、前記第１凹部に埋設された燃料極集電部の前記第２凹部が形成された位置と異なる位置の外側面に形成された第３凹部に、前記電気的接続部の一部を構成する導電
性緻密質体が埋設され、前記燃料極活性部に積層された固体電解質が、前記一方および他方の発電素子部の両側から延設されて前記導電性緻密質体の両端部に積層され、さらに、前記電気的接続部の一部を構成する空気極集電部が、前記他方の発電素子部の空気極表面から前記固体電解質表面を介して、前記導電性緻密質体の中央部表面、および前記導電性緻密質体の両端部に積層された固体電解質表面に積層され、さらに、前記空気極集電部の前記一方の発電素子部側の端が、前記第３凹部の前記一方の発電素子部側の端と同じか、もしくはそれよりも前記他方の発電素子部側に位置することを特徴とする。
【発明の効果】
【０００９】
本発明の固体酸化物形燃料電池セルは、空気極集電部の一方の発電素子部側の端部において、空気極終電部と燃料極集電部とで固体電解質を挟持していないため、正常な発電素子部における電流の流れとは逆に電流が流れる電池が構成されることがなく、発電性能を向上できる。
【図面の簡単な説明】
【００１０】
【図１】（ａ）は固体酸化物形燃料電池セルを示す斜視図、（ｂ）は凹部内に燃料極、インターコネクタが埋設された状態を示す平面図である。
【図２】（ａ）は図１（ａ）に示す固体酸化物形燃料電池セルの２−２線に対応する断面図、（ｂ）は第１凹部およびその近傍を示す断面図である。
【図３】図１に示す固体酸化物形燃料電池セルの作動状態を説明するための図である。
【図４】図１の支持基板を示す斜視図である。
【図５】（ａ）は図４の７−７線に対応する断面図、（ｂ）は第１凹部内に各層を形成した状態を示す断面図である。
【図６】４つの側面が燃料極集電部の材料からなる第３凹部に埋設されたインターコネクタと、空気極集電部との関係を示した平面図である。
【図７】（ａ）は１つの側面が燃料極集電部の材料からなり３つの側面が支持基板の材料からなる第３凹部に埋設されたインターコネクタと、空気極集電部との関係を示した平面図、（ｂ）は３つの側面が燃料極集電部の材料からなり１つの側面が支持基板の材料からなる第３凹部に埋設されたインターコネクタと、空気極集電部との関係を示した平面図である。
【図８】（ａ）は図７（ａ）の断面図、（ｂ）は（ａ）の第１凹部およびその近傍を示す断面図である。
【図９】第３凹部の４つの側面にシール層を形成した状態を示す断面図である。
【発明を実施するための形態】
【００１１】
図１（ａ）は、本発明の実施形態に係る固体酸化物形燃料電池セル（以下、セルということがある）を示すもので、このセルは、長手方向（ｘ軸方向）を有する平板状の支持基板１０の上下面（互いに平行な両側の主面（平面））のそれぞれに、電気的に直列に接続された複数（本形態では、４つ）の同形の発電素子部Ａが長手方向において所定の間隔をおいて配列された、所謂「横縞型」と呼ばれる構造を有している。
【００１２】
このセルを上方からみた形状は、例えば、長手方向の辺の長さが５〜５０ｃｍで、長手方向に直交する幅方向（ｙ軸方向）の長さが１〜１０ｃｍの長方形である。このセルの厚さは、１〜５ｍｍである。このセルは、厚さ方向の中心を通り且つ支持基板１０の主面に平行な面に対して上下対称の形状を有する。以下、図１（ａ）に加えて、このセルの図１（ａ）に示す２−２線に対応する部分断面図である図２（ａ）を参照しながら、このセルの詳細について説明する。
【００１３】
図２（ａ）は、代表的な１組の隣り合う発電素子部Ａ、Ａのそれぞれの構成（の一部）
、並びに発電素子部Ａ、Ａ間の構成を示す部分断面図である。その他の組の隣り合う発電素子部Ａ，Ａ間の構成も、図２（ａ）に示す構成と同様である。
【００１４】
支持基板１０は、電子伝導性を有さない（絶縁性）多孔質の材料からなる平板状の焼成体である。支持基板１０の内部には、長手方向に延びる複数（本形態では、６本）の燃料ガス流路１１（貫通孔）が幅方向において所定の間隔をおいて形成されている。本形態では、支持基板１０の主面における複数の箇所に、それぞれ第１凹部１２が形成されており、各第１凹部１２は、支持基板１０の材料からなる底壁と、全周に亘って支持基板１０の材料からなる周方向に閉じた側壁（長手方向に沿う２つの側壁と幅方向に沿う２つの側壁）と、で画定された直方体状の窪みである。
【００１５】
支持基板１０は、「遷移金属酸化物又は遷移金属」と、絶縁性セラミックスとを含んで構成され得る。「遷移金属酸化物又は遷移金属」としては、ＮｉＯ（酸化ニッケル）又はＮｉ（ニッケル）が好適である。遷移金属は、燃料ガスの改質反応を促す触媒（炭化水素系のガスの改質触媒）として機能し得る。
【００１６】
また、絶縁性セラミックスとしては、ＭｇＯ（酸化マグネシウム）、又は、「ＭｇＡｌ２Ｏ４（マグネシアアルミナスピネル）とＭｇＯ（酸化マグネシウム）の混合物」が好適である。また、絶縁性セラミックスとして、ＣＳＺ（カルシア安定化ジルコニア）、ＹＳＺ（８ＹＳＺ）（イットリア安定化ジルコニア）、Ｙ２Ｏ３（イットリア）が使用されてもよい。
【００１７】
このように、支持基板１０が「遷移金属酸化物又は遷移金属」を含むことによって、改質前の残存ガス成分を含んだガスが多孔質の支持基板１０の内部の多数の気孔を介して燃料ガス流路１１から燃料極に供給される過程において、上記触媒作用によって改質前の残存ガス成分の改質を促すことができる。加えて、支持基板１０が絶縁性セラミックスを含むことによって、支持基板１０の絶縁性を確保することができる。この結果、隣り合う燃料極間における絶縁性が確保され得る。
【００１８】
支持基板１０の厚さは、１〜５ｍｍである。以下、この構造体の形状が上下対称となっていることを考慮し、説明の簡便化のため、支持基板１０の上面側の構成についてのみ説明していく。支持基板１０の下面側の構成についても同様である。
【００１９】
図２に示すように、支持基板１０の上面（上側の主面）に形成された各第１凹部１２内には、燃料極集電部２１の全体が埋設（充填）されている。従って、各燃料極集電部２１は直方体状を呈している。各燃料極集電部２１の上面（外側面）には、第２凹部２１ａが形成されている。各第２凹部２１ａは、図１（ｂ）に示すように、燃料極集電部２１の材料からなる底壁と、周方向に閉じた側壁（長手方向に沿う２つの側壁と幅方向に沿う２つの側壁）と、で画定された直方体状の窪みである。周方向に閉じた側壁のうち、長手方向（ｘ軸方向）に沿う２つの側壁は支持基板１０の材料からなり、幅方向（ｙ軸方向）に沿う２つの側壁は燃料極集電部２１の材料からなる。
【００２０】
各第２凹部２１ａには、燃料極活性部２２の全体が埋設（充填）されている。従って、各燃料極活性部２２は直方体状を呈している。燃料極集電部２１と燃料極活性部２２とにより燃料極２０が構成される。燃料極２０（燃料極集電部２１＋燃料極活性部２２）は、電子伝導性を有する多孔質の材料からなる焼成体である。各燃料極活性部２２の幅方向（ｙ軸方向）に沿う２つの側面と底面とは、第２凹部２１ａ内で燃料極集電部２１と接触している。
【００２１】
各燃料極集電部２１の上面（外側面）における第２凹部２１ａを除いた部分には、第３
凹部２１ｂが形成されている。各第３凹部２１ｂは、燃料極集電部２１の材料からなる底壁と、周方向に閉じた側壁（長手方向に沿う２つの側壁と幅方向に沿う２つの側壁）と、で画定された直方体状の窪みである。周方向に閉じた側壁のうち、長手方向（ｘ軸方向）に沿う２つの側壁は支持基板１０の材料からなり、幅方向（ｙ軸方向）に沿う２つの側壁は燃料極集電部２１の材料からなる。
【００２２】
各第３凹部２１ｂには、インターコネクタ（導電性緻密質体）３０が埋設（充填）されている。従って、各インターコネクタ３０は直方体状を呈している。インターコネクタ３０は、電子伝導性を有する緻密な材料からなる焼成体である。各インターコネクタ３０の幅方向に沿う２つの側面と底面とは、第３凹部２１ｂ内で燃料極集電部２１と接触している。
【００２３】
燃料極２０（燃料極集電部２１および燃料極活性部２２）の上面（外側面）と、インターコネクタ３０の上面（外側面）と、支持基板１０の主面とにより、１つの平面（凹部１２が形成されていない場合の支持基板１０の主面と同じ平面）が構成されている。即ち、燃料極２０の上面とインターコネクタ３０の上面と支持基板１０の主面との間で、段差が形成されていない。
【００２４】
燃料極活性部２２は、例えば、ＮｉＯ（酸化ニッケル）とＹＳＺ（イットリア安定化ジルコニア）とから構成され得る。あるいは、ＮｉＯ（酸化ニッケル）とＧＤＣ（ガドリニウムドープセリア）とから構成されてもよい。燃料極集電部２１は、例えば、ＮｉＯ（酸化ニッケル）とＹＳＺ（イットリア安定化ジルコニア）とから構成され得る。あるいは、ＮｉＯ（酸化ニッケル）とＹ２Ｏ３（イットリア）とから構成されてもよいし、ＮｉＯ（酸化ニッケル）とＣＳＺ（カルシア安定化ジルコニア）とから構成されてもよい。燃料極活性部２２の厚さは、５〜３０μｍであり、燃料極集電部２１の厚さ（即ち、第１凹部１２の深さ）は、５０〜５００μｍである。
【００２５】
このように、燃料極集電部２１は、電子伝導性を有する物質を含んで構成される。燃料極活性部２２は、電子伝導性を有する物質と酸化性イオン（酸素イオン）伝導性を有する物質とを含んで構成される。燃料極活性部２２における「気孔部分を除いた全体積に対する酸化性イオン伝導性を有する物質の体積割合」は、燃料極集電部２１における「気孔部分を除いた全体積に対する酸化性イオン伝導性を有する物質の体積割合」よりも多い。
【００２６】
インターコネクタ３０は、例えば、ＬａＣｒＯ３（ランタンクロマイト）から構成され得る。あるいは、（Ｓｒ，Ｌａ）ＴｉＯ３（ストロンチウムチタネート）から構成されてもよい。インターコネクタ３０の厚さは、１０〜１００μｍである。
【００２７】
燃料極２０がそれぞれの第１凹部１２に埋設された状態の支持基板１０における長手方向（発電素子部Ａの配列方向）に延びる外周面において、複数のインターコネクタ３０が形成されたそれぞれの部分の長手方向中央部を除いた全面は、固体電解質膜４０により覆われている。固体電解質膜４０は、イオン伝導性を有し且つ電子伝導性を有さない緻密な材料からなる焼成体である。固体電解質膜４０は、例えば、ＹＳＺ（イットリア安定化ジルコニア）から構成され得る。あるいは、ＬＳＧＭ（ランタンガレート）から構成されてもよい。固体電解質膜４０の厚さは、３〜５０μｍである。
【００２８】
即ち、燃料極２０がそれぞれの第１凹部１２に埋設された状態の支持基板１０における長手方向に延びる外周面の全面は、インターコネクタ３０と固体電解質膜４０とからなる緻密層により覆われている。この緻密層は、緻密層の内側の空間を流れる燃料ガスと緻密層の外側の空間を流れる空気との混合を防止するガスシール機能を発揮する。
【００２９】
なお、図２（ａ）に示すように、本形態では、固体電解質膜４０が、燃料極２０（燃料極集電部２１＋燃料極活性部２２）の上面、インターコネクタ３０の上面における長手方向の両側端部、および支持基板１０の主面を覆っている。ここで、上述したように、燃料極２０の上面とインターコネクタ３０の上面と支持基板１０の主面との間で段差が形成されていない。従って、固体電解質膜４０が平坦化されている。この結果、固体電解質膜４０に段差が形成される場合に比して、応力集中に起因する固体電解質膜４０でのクラックの発生が抑制され得、固体電解質膜４０が有するガスシール機能の低下が抑制され得る。
【００３０】
固体電解質膜４０における各燃料極活性部２２と接している箇所の上面には、反応防止膜５０を介して空気極６０が形成されている。反応防止膜５０は、緻密な材料からなる焼成体であり、空気極６０は、電子伝導性を有する多孔質の材料からなる焼成体である。反応防止膜５０および空気極６０を上方からみた形状は、燃料極活性部２２と略同一の長方形である。
【００３１】
反応防止膜５０は、例えば、ＧＤＣ＝（Ｃｅ，Ｇｄ）Ｏ２（ガドリニウムドープセリア）から構成され得る。反応防止膜５０の厚さは、３〜５０μｍである。空気極６０は、例えば、ＬＳＣＦ＝（Ｌａ，Ｓｒ）（Ｃｏ，Ｆｅ）Ｏ３（ランタンストロンチウムコバルトフェライト）から構成され得る。あるいは、ＬＳＦ＝（Ｌａ，Ｓｒ）ＦｅＯ３（ランタンストロンチウムフェライト）、ＬＮＦ＝Ｌａ（Ｎｉ，Ｆｅ）Ｏ３（ランタンニッケルフェライト）、ＬＳＣ＝（Ｌａ，Ｓｒ）ＣｏＯ３（ランタンストロンチウムコバルタイト）等から構成されてもよい。また、空気極６０は、ＬＳＣＦからなる第１層（内側層）とＬＳＣからなる第２層（外側層）との２層によって構成されてもよい。空気極６０の厚さは、１０〜１００μｍである。
【００３２】
なお、反応防止膜５０が介装されるのは、セル作製時又は作動中のセル内において固体電解質膜４０内のＹＳＺと空気極６０内のＳｒとが反応して固体電解質膜４０と空気極６０との界面に電気抵抗が大きい反応層が形成される現象の発生を抑制するためである。
【００３３】
ここで、燃料極２０と、固体電解質膜４０と、反応防止膜５０と、空気極６０とが積層されてなる積層体が、「発電素子部Ａ」に対応する（図２を参照）。即ち、支持基板１０の上面には、複数（本形態では、４つ）の発電素子部Ａが、長手方向において所定の間隔をおいて配置されている。
【００３４】
隣り合う発電素子部Ａ、Ａについて、他方の（図２（ａ）では、左側の）発電素子部Ａの空気極６０と、一方の（図２（ａ）では、右側の）発電素子部Ａのインターコネクタ３０とを跨ぐように、空気極６０、固体電解質膜４０、および、インターコネクタ３０の上面に、空気極集電膜７０が形成されている。空気極集電膜７０は、電子伝導性を有する多孔質の材料からなる焼成体である。空気極集電膜７０を上方からみた形状は、長方形である。
【００３５】
空気極集電膜７０は、例えば、ＬＳＣＦ＝（Ｌａ，Ｓｒ）（Ｃｏ，Ｆｅ）Ｏ３（ランタンストロンチウムコバルトフェライト）から構成され得る。あるいは、ＬＳＣ＝（Ｌａ，Ｓｒ）ＣｏＯ３（ランタンストロンチウムコバルタイト）から構成されてもよい。あるいは、Ａｇ（銀）、Ａｇ−Ｐｄ（銀パラジウム合金）から構成されてもよい。空気極集電膜７０の厚さは、５０〜５００μｍである。
【００３６】
このように各空気極集電膜７０が形成されることにより、隣り合う発電素子部Ａ、Ａについて、他方の（図２（ａ）では、左側の）発電素子部Ａの空気極６０と、一方の（図２（ａ）では、右側の）発電素子部Ａの燃料極２０（特に、燃料極集電部２１）とが、電子伝導性を有する「空気極集電膜７０およびインターコネクタ３０」を介して電気的に接続
される。
【００３７】
この結果、支持基板１０の上面に配置されている複数（本形態では、４つ）の発電素子部Ａが電気的に直列に接続される。ここで、電子伝導性を有する「空気極集電膜７０およびインターコネクタ３０」が、前記「電気的接続部」に対応する。
【００３８】
なお、インターコネクタ３０は、「電気的接続部」における「緻密な材料で構成された第１部分」に対応し、気孔率は１０％以下である。空気極集電膜７０は、「電気的接続部」における「多孔質の材料で構成された第２部分」に対応し、気孔率は２０〜６０％である。
【００３９】
以上、説明した「横縞型」のセルに対して、図３に示すように、支持基板１０の燃料ガス流路１１内に燃料ガス（水素ガス等）を流すとともに、支持基板１０の上下面（特に、各空気極集電膜７０）を「酸素を含むガス」（空気等）に曝す（あるいは、支持基板１０の上下面に沿って酸素を含むガスを流す）ことにより、固体電解質膜４０の両側面間に生じる酸素分圧差によって起電力が発生する。更に、この構造体を外部の負荷に接続すると、下記（１）、（２）式に示す化学反応が起こり、電流が流れる(発電状態)。
（１／２）・Ｏ２＋２ｅ−→Ｏ２−（於：空気極６０） …（１）
Ｈ２＋Ｏ２−→Ｈ２Ｏ＋２ｅ−（於：燃料極２０） …（２）
発電状態においては、図２（ａ）に示すように、隣り合う発電素子部Ａ，Ａについて、電流が、矢印で示すように流れる。この結果、セル全体から（具体的には、図３において最も手前側の発電素子部Ａのインターコネクタ３０と最も奥側の発電素子部Ａの空気極６０とを介して）電力が取り出される。
【００４０】
そして、本形態では、図２（ａ）に示すように、電気的接続部の一部を構成する空気極集電部７０が、他方の発電素子部Ａ（図２（ａ）では左側）の空気極６０表面から固体電解質膜４０表面を介して、一方の発電素子Ａ（図２（ａ）では右側）のインターコネクタ３０の中央部表面、およびインターコネクタ３０の一方の発電素子側の端部に積層された固体電解質膜４０表面に積層されており、他方の発電素子部Ａ側から延びる空気極集電部７０の一方の発電素子部Ａ側の端が、第３凹部２１ｂの一方の発電素子部Ａ側の端よりも他方の発電素子部Ａ側に位置している。
【００４１】
言い換えれば、燃料極活性部２２に積層された固体電解質膜４０が、一方および他方の発電素子部Ａの両側から延設されてインターコネクタ３０の両端部に積層され、空気極集電部７０が、他方の発電素子部Ａの空気極６０表面から固体電解質膜４０表面を介して、インターコネクタ３０の中央部表面、およびインターコネクタ３０の両端部に積層された固体電解質膜４０表面に積層され、空気極集電部７０の一方の発電素子部Ａ側の端が、第３凹部２１ｂの一方の発電素子部Ａ側の端よりも他方の発電素子部Ａ側に位置している。
【００４２】
すなわち、他方の発電素子部Ａから延びている空気極集電部７０の一方の発電素子部Ａ側の端は、第３凹部２１ｂの一方の発電素子部Ａ側の端よりも所定距離Ｌだけ、他方の発電素子部Ａ側に位置しており、空気極集電部７０の一方の発電素子部Ａ側の先端部が積層されている固体電解質膜４０の下面には、燃料極集電部２１が存在していない。従って、空気極集電部７０の一方の発電素子部Ａ側の端部と、燃料極集電部２１とで固体電解質膜４０を挟持していないため、この部分で電流が図２とは逆方向に流れる電池を構成することがなく、発電性能を向上できる。
【００４３】
空気極集電部７０の一方の発電素子部Ａ側端と、第３凹部２１ｂの一方の発電素子部Ａ側端との所定距離Ｌは、例えば、０．５ｍｍ以上とすることが望ましい。これにより、斜め方向に不要な電池を構成することを抑制できる。なお、他方の発電素子部Ａ側から延び
る空気極集電部７０の一方の発電素子部Ａ側の端が、第３凹部２１ｂの一方の発電素子部Ａ側の端と同じ位置に位置しても良い。
【００４４】
なお、複数の発電素子部の配列方向（長手方向（ｘ軸方向））と直交する配列直交方向（幅方向（ｙ軸方向））における空気極集電部７０の両端は、図１（ｂ）に示すように、インターコネクタ３０の両端に位置している。
【００４５】
（製造方法）
次に、図１に示した「横縞型」のセルの製造方法の一例について図４〜図５を参照しながら簡単に説明する。図４〜図５において、各部材の符号の末尾の「ｇ」は、その部材が「焼成前」であることを表す。
【００４６】
先ず、図４に示す形状を有する支持基板の成形体１０ｇを製する。この支持基板の成形体１０ｇは、例えば、支持基板１０の材料（例えば、ＮｉＯ＋ＭｇＯ）の粉末にバインダー等が添加されて得られるスラリーを用いて、押し出し成形、切削等の手法を利用して作製する。
【００４７】
次に、図５（ｂ）に示すように、支持基板の成形体１０ｇの上下面に形成された各第１凹部内に、燃料極集電部の成形体２１ｇをそれぞれ埋設・形成する。次いで、各燃料極集電部の成形体２１ｇの外側面に形成された各第２凹部に、燃料極活性部の成形体２２ｇをそれぞれ埋設・形成する。また、各燃料極集電部の成形体２１ｇ、および各燃料極活性部２２ｇは、例えば、燃料極２０の材料（例えば、ＮｉとＹＳＺ）の粉末にバインダー等が添加されて得られるスラリーを用いて、印刷法等を利用して埋設・形成する。
【００４８】
続いて、各燃料極集電部の成形体２１ｇの外側面における「燃料極活性部の成形体２２ｇが埋設された部分を除いた部分」に形成された各第３凹部に、インターコネクタの成形体３０ｇをそれぞれ埋設・形成する。各インターコネクタの成形体３０ｇは、例えば、インターコネクタ３０の材料（例えば、ＬａＣｒＯ３）の粉末にバインダー等が添加されて得られるスラリーを用いて、印刷法等を利用して埋設・形成する。
【００４９】
次に、複数の燃料極の成形体（２１ｇ＋２２ｇ）および複数のインターコネクタの成形体３０ｇがそれぞれ埋設・形成された状態の支持基板の成形体１０ｇにおける長手方向に延びる外周面において複数のインターコネクタの成形体３０ｇが形成されたそれぞれの部分の長手方向中央部を除いた全面に、固体電解質膜の成形膜を形成する。固体電解質膜の成形膜は、例えば、固体電解質膜４０の材料（例えば、ＹＳＺ）の粉末にバインダー等が添加されて得られるスラリーを用いて、印刷法、ディッピング法等を利用して形成する。
【００５０】
次に、固体電解質膜の成形体における各燃料極の成形体と接している箇所の外側面に、反応防止膜の成形膜を形成する。各反応防止膜の成形膜は、例えば、反応防止膜５０の材料（例えば、ＧＤＣ）の粉末にバインダー等が添加されて得られるスラリーを用いて、印刷法等を利用して形成する。
【００５１】
そして、このように種々の成形膜が形成された状態の支持基板の成形体１０ｇを、例えば、空気中にて１５００℃で３時間焼成する。これにより、図１に示したセルにおいて空気極６０および空気極集電部７０が形成されていない状態の構造体を得る。
【００５２】
次に、各反応防止膜５０の外側面に、空気極の成形膜を形成する。各空気極の成形膜は、例えば、空気極６０の材料（例えば、ＬＳＣＦ）の粉末にバインダー等が添加されて得られるスラリーを用いて、印刷法等を利用して形成する。
【００５３】
次に、各組の隣り合う発電素子部について、他方の発電素子部Ａの空気極の成形膜と、一方の発電素子部Ａのインターコネクタ３０とを跨ぐように、空気極の成形膜、固体電解質膜４０、および、インターコネクタ３０の外側面に、空気極集電部の成形膜を形成する。この空気極集電部の成形膜は、空気極集電部７０の一方の発電素子部Ａ側の端が、第３凹部２１ｂの一方の発電素子部Ａ側の端よりも所定距離Ｌだけ、他方の発電素子部Ａ側に位置するように形成する。
【００５４】
各空気極集電部の成形膜は、例えば、空気極集電部７０の材料（例えば、ＬＳＣＦ）の粉末にバインダー等が添加されて得られるスラリーを用いて、印刷法等を利用して形成する。
【００５５】
そして、このように成形膜が形成された状態の支持基板１０を、例えば、空気中にて１０５０℃で３時間焼成する。これにより、図１に示したセルを得る。
【００５６】
（作用・効果）
以上、説明したように、上記本発明の実施形態に係る「横縞型」のセルでは、空気極集電部７０の一方の発電素子部Ａ側の端部と、燃料極集電部２１とで固体電解質膜４０を挟持していないため、この部分で電流が図２とは逆方向に流れる電池を構成することがなく、発電性能を向上できる。
【００５７】
また、支持基板１０の上下面に形成されている、燃料極２０（集電部２１）を埋設するための複数の第１凹部１２のそれぞれが、全周に亘って支持基板１０の材料からなる周方向に閉じた側壁を有している。換言すれば、支持基板１０において各第１凹部１２を囲む枠体がそれぞれ形成されている。従って、この構造体は、支持基板１０が外力を受けた場合に変形し難い。
【００５８】
また、支持基板１０の各第１凹部１２内に燃料極２０（燃料極集電部２１＋燃料極活性部２２）およびインターコネクタ３０等の部材が隙間なく充填・埋設された状態で、支持基板１０と前記埋設された部材とが共焼結される。従って、部材間の接合性が高く且つ信頼性の高い焼結体が得られる。
【００５９】
また、インターコネクタ３０が、燃料極集電部２１の外側面に形成された第３凹部２１ｂに埋設され、この結果、直方体状のインターコネクタ３０の幅方向（ｙ軸方向）に沿う２つの側面と底面とが凹部２１ｂ内で燃料極集電部２１と接触している。従って、燃料極集電部２１の外側平面上に直方体状のインターコネクタ３０が積層される（接触する）構成が採用される場合に比べて、燃料極２０（集電部２１）とインターコネクタ３０との界面の面積を大きくできる。従って、燃料極２０とインターコネクタ３０との間における電子伝導性を高めることができ、この結果、燃料電池の発電出力を高めることができる。
【００６０】
また、上記実施形態では、平板状の支持基板１０の上下面のそれぞれに、複数の発電素子部Ａが設けられている。これにより、支持基板の片側面のみに複数の発電素子部が設けられる場合に比して、構造体中における発電素子部の数を多くでき、燃料電池の発電出力を高めることができる。
【００６１】
また、上記実施形態では、固体電解質膜４０が、燃料極２０（集電部２１＋活性部２２）の外側面、インターコネクタ３０の外側面における長手方向の両側端部、および支持基板１０の主面を覆っている。ここで、燃料極２０の外側面とインターコネクタ３０の外側面と支持基板１０の主面との間で段差が形成されていない。従って、固体電解質膜４０が平坦化されている。この結果、固体電解質膜４０に段差が形成される場合に比して、応力集中に起因する固体電解質膜４０でのクラックの発生が抑制され得、固体電解質膜４０が
有するガスシール機能の低下が抑制され得る。
【００６２】
なお、本発明は上記実施形態に限定されることはなく、本発明の範囲内において種々の変形例を採用することができる。例えば、上記実施形態では、図４等に示すように、支持基板１０に形成された凹部１２の平面形状（支持基板１０の主面に垂直の方向からみた場合の形状）が、長方形になっているが、例えば、正方形、円形、楕円形、長穴形状等であってもよい。
【００６３】
また、上記実施形態においては、各第１凹部１２にはインターコネクタ３０の全体が埋設されているが、インターコネクタ３０の一部のみが各第１凹部１２に埋設され、インターコネクタ３０の残りの部分が第１凹部１２の外に突出（即ち、支持基板１０の主面から突出）していてもよい。
【００６４】
また、上記実施形態においては、平板状の支持基板１０の上下面のそれぞれに複数の第１凹部１２が形成され且つ複数の発電素子部Ａが設けられているが、支持基板１０の片側面のみに複数の第１凹部１２が形成され且つ複数の発電素子部Ａが設けられていてもよい。
【００６５】
また、上記実施形態においては、燃料極２０が燃料極集電部２１と燃料極活性部２２との２層で構成されているが、燃料極２０が燃料極活性部２２に相当する１層で構成されてもよい。
【００６６】
加えて、上記実施形態においては、図１（ｂ）に示すように、燃料極集電部２１の外側面に形成された凹部２１ｂが、燃料極集電部２１の材料からなる底壁と、周方向に閉じた側壁（支持基板１０の材料からなる長手方向に沿う２つの側壁と、燃料極集電部２１の材料からなる幅方向に沿う２つの側壁）と、で画定された直方体状の窪みとなっている。この結果、第３凹部２１ｂに埋設されたインターコネクタ３０の幅方向に沿う２つの側面と底面とが凹部２１ｂ内で燃料極集電部２１と接触している。
【００６７】
これに対し、図６に示すように、燃料極集電部２１の外側面に形成された第３凹部２１ｂが、燃料極集電部２１の材料からなる底壁と、全周に亘って燃料極集電部２１の材料からなる周方向に閉じた側壁（長手方向に沿う２つの側壁と、幅方向に沿う２つの側壁）と、で画定された直方体状の窪みであってもよい。
【００６８】
この場合には、複数の発電素子部Ａの配列方向と直交する配列直交方向（ｙ軸方向）における空気極集電部７０の両端が、第３凹部２１ｂの配列直交方向（ｙ軸方向）における両端よりも所定距離Ｂだけ内側に位置することが望ましい。この場合には、インターコネクタ３０における配列直交方向においても、電流が図２とは逆方向に流れる電池を構成することがなく、発電性能をさらに向上できる。
【００６９】
また、図７（ａ）、図８に示すように、第３凹部２１ｂの１つの側面が燃料極集電部２１の材料からなり他の３つの側面が支持基板１０の材料からなる場合、すなわち、第３凹部２１ｂの他方の発電素子Ａ側の側面と、インターコネクタ３０との間には、燃料極集電部２１が存在していない。この場合には、インターコネクタ３０の配列方向の両側において、電流が図２とは逆方向に流れる電池を構成することがなく、発電性能をさらに向上できる。
【００７０】
さらに、図７（ｂ）に示すように、第３凹部２１ｂの３つの側面が燃料極集電部２１の材料からなり他の１つの側面が支持基板１０の材料からなり、複数の発電素子部Ａの配列方向と直交する配列直交方向（ｙ軸方向）における空気極集電部７０の両端が、第３凹部
２１ｂの配列直交方向（ｙ軸方向）における両端よりも所定距離Ｂだけ内側に位置する場合であっても、電流が図２とは逆方向に流れる電池を構成することがなく、発電性能をさらに向上できる。
【００７１】
また、図９に示すように、第３凹部２１ｂの側壁とインターコネクタ３０との間には、インターコネクタ３０、固体電解質膜４０とは異なる材料からなるシール層７５が形成されている場合であっても良い。固体電解質膜４０は、シール層７５に積層されており、インターコネクタ３０には積層されていない。図７（ａ）、図８と異なる点は、シール層７５が、インターコネクタ３０の周囲を取り囲んでいる点である。
【００７２】
すなわち、シール層７５は、電気絶縁性を有する緻密な材料からなる焼成体である。シール層７５は、例えば、金属酸化物を含有し、好ましくは金属酸化物を主成分とする。具体的には、上記金属酸化物として、（ＡＥ)ＺｒＯ３、ＭｇＯ、ＭｇＡｌ２Ｏ４、及びＣ
ｅｘＬｎ１−ｘＯ２からなる群より選択される少なくとも１種類の酸化物を含有してもよい。ここで、ＡＥは、アルカリ土類金属であり、Ｌｎは、Ｙ及びランタノイドからなる群より選択される少なくとも１種類の元素であり、ｘは０＜ｘ≦０．３を満たす。ＡＥに該当する元素としては、Ｍｇ、Ｃａ、Ｓｒ、及びＢａが挙げられる。また、微量成分として、遷移金属酸化物（例えば、ＮｉＯ、Ｍｎ３Ｏ４、Ｆｅ２Ｏ３、Ｃｒ２Ｏ３、ＣｏＯ)が
含まれても良い。これらの成分は、酸化物として存在していても良いし、上記「（ＡＥ)
ＺｒＯ３、ＭｇＯ、ＭｇＡｌ２Ｏ４、及びＣｅｘＬｎ１−ｘＯ２からなる群より選択される少なくとも１種類の酸化物」に固溶する形で存在していても良い。金属酸化物の平均粒径は０．１〜５．０μｍが好ましく、さらに好ましくは０．３〜４．０μｍである。シール層７５の厚さは、１０〜１００μｍである。
【００７３】
このようなシール層７５を用いた場合であっても、上記形態と同様、電流が図２とは逆方向に流れる電池を構成することがなく、発電性能を向上できる。さらに、一般に、インターコネクタ（特に、ランタンクロマイトで構成されるインターコネクタ）は、上述した還元処理の際に膨張する性質を有する（還元膨張）。この還元膨張に起因して、インターコネクタの外側面の周縁部と固体電解質膜の内側面との界面において剥離が発生し、「ガスシール機能」の低下が発生し易いという問題があった。これに対し、上記実施形態では、上述のように、インターコネクタ３０の外側面上には緻密膜（固体電解質膜４０）が設けられていない。従って、上述したインターコネクタの還元膨張による剥離に起因する「ガスシール機能」の低下が発生しない。即ち、「ガスシール機能」の低下を抑制し得る。
【符号の説明】
【００７４】
１０・・・支持基板
１１・・・燃料ガス流路
１２・・・第１凹部
２０・・・燃料極
２１・・・燃料極集電部
２１ａ・・・第２凹部
２１ｂ・・・第３凹部
２２・・・燃料極活性部
３０・・・インターコネクタ（導電性緻密質体）
７０・・・空気極集電部
Ａ・・・発電素子
【図２】
2014165128.tif 000003
【図３】
2014165128.tif 000004
【図４】
2014165128.tif 000005
【図５】
2014165128.tif 000006
【図８】
2014165128.tif 000007
【図９】
2014165128.tif 000008
【図１】
2014165128.tif 000009
【図６】
2014165128.tif 000010
【図７】
2014165128.tif 000011